(57)【要約】【課題】優れた耐摩耗性及び耐偏摩耗と優れた低発熱性とを両立させることができ、高い硬度を維持しながら耐熱老化性に優れる、重荷重車輌用のタイヤのキャップトレッド用のゴム組成物及びこれを用いる空気入りタイヤの提供。【解決手段】天然ゴムを含有するジエン系ゴム１００質量部に対して、特定の構造を有する、イソシアヌル酸誘導体及び／又はカルボン酸誘導体０．１〜１０質量部と、窒素吸着比表面積が９０〜１５０ｍ3／ｇであるカーボンブラック４０〜６０質量部とを含み、前記天然ゴムの量が前記ジエン系ゴム１００質量部中の４０〜１００質量部である、重荷重車輌用タイヤのキャップトレッド用のゴム組成物、並びに、これを用いる空気入りタイヤ。【選択図】なし【特許請求の範囲】
【請求項１】
天然ゴムを含有するジエン系ゴム１００質量部に対して、
下記式（１）で示されるイソシアヌル酸誘導体及び／又は下記式（２）で示されるカルボン酸誘導体０．１〜１０質量部と、
窒素吸着比表面積が９０〜１５０ｍ3／ｇであるカーボンブラック４０〜６０質量部とを含み、
前記天然ゴムの量が前記ジエン系ゴム１００質量部中の４０〜１００質量部である、重荷重車輌用タイヤのキャップトレッド用のゴム組成物。
【化１】
2015124241.tif 000010
［式（１）中、Ｒ1、Ｒ2、Ｒ3はそれぞれ独立に−ＣaＨ2aＯＣ（＝Ｏ）ＣbＨ2bＳＨであり、ａ、ｂはそれぞれ独立に１以上の整数であり、Ｒ1、Ｒ2、Ｒ3は同一であっても異なってもよい。］
【化２】
2015124241.tif 000011
［式（２）中、Ｒ4、Ｒ5、Ｒ6はそれぞれ独立に−ＯＣ（＝Ｏ）ＣnＨ2nＳＨであり、Ｒ7は−ＯＣ（＝Ｏ）ＣnＨ2nＳＨ、アルキル基又は水素原子であり、ｎはそれぞれ独立に２以上の整数であり、−ＯＣ（＝Ｏ）ＣnＨ2nＳＨは同一であっても異なってもよい。］
【請求項２】
前記イソシアヌル酸誘導体又は前記カルボン酸誘導体の分子量が１，０００以下である、請求項１に記載のゴム組成物。
【請求項３】
前記式（２）中、ｎが２である、請求項１又は２に記載のゴム組成物。
【請求項４】
前記ジエン系ゴムが、更にブタジエンゴムを含有する、請求項１〜３のいずれかに記載のゴム組成物。
【請求項５】
更に、充填剤（前記カーボンブラックを除く。）を含む、請求項１〜４のいずれかに記載のゴム組成物。
【請求項６】
請求項１〜５のいずれかに記載のゴム組成物を用いて形成したキャップトレッドを有する、重荷重車輌用の空気入りタイヤ。
【発明の詳細な説明】
【技術分野】
【０００１】
本発明は、重荷重車輌用タイヤのキャップトレッド用のゴム組成物およびこれを用いる空気入りタイヤに関する。
【背景技術】
【０００２】
一般的に、トラックやバスなどの重荷重車輌のタイヤ（重荷重タイヤ）のキャップ用のコンパウンドにおいては、摩耗性や偏摩耗性（偏摩耗とは、タイヤ路面部が均一に摩耗せず、摩耗状態に片寄が生じ、一部分に摩耗が進むことをいう。）の抑制及び低発熱性の両立を図る必要がある。加硫ゴムの高硬度化の一般的な手法として、例えば、カーボンブラックを増量する方法、架橋密度を上げる方法などが知られている。
一方、ジエン系ゴムの架橋は一般的に硫黄等に由来するスルフィド結合やパーオキサイド架橋によって形成される。また、ジエン系ゴムの他飽和ゴムにも適用できるパーオキサイド架橋の際には、例えばトリアリルイソシアヌレートのような架橋助剤が使用される（例えば特許文献１）。
【先行技術文献】
【特許文献】
【０００３】
【特許文献１】特開２０１２−１９７４２１号公報
【発明の概要】
【発明が解決しようとする課題】
【０００４】
しかし、本願発明者は、加硫ゴムの硬度を高くするためにカーボンブラックを単に増量した場合低発熱性が悪化し、硫黄を増量した場合耐熱老化性が悪化することを明らかとした。また、架橋剤としてトリアリルイソシアヌレートのようなアリル基を有するイソシアヌレート化合物等を使用する場合、硬度、耐摩耗性及び耐偏摩耗性が悪化することを明らかとした。
そこで、本発明は、優れた耐摩耗性及び耐偏摩耗と優れた低発熱性とを両立させることができ、高い硬度を維持しながら耐熱老化性に優れる、重荷重車輌のキャップトレッド用のゴム組成物及びこれを用いる空気入りタイヤの提供を目的とする。
【課題を解決するための手段】
【０００５】
本願発明者は、上記課題について鋭意検討した結果、天然ゴムを含有するジエン系ゴム１００質量部に対して、特定の構造を有する、イソシアヌル酸誘導体及び／又はカルボン酸誘導体０．１〜１０質量部と、窒素吸着比表面積が９０〜１５０ｍ3／ｇであるカーボンブラック４０〜６０質量部とを含み、前記天然ゴムの量が前記ジエン系ゴム１００質量部中の４０〜１００質量部であるゴム組成物が、優れた耐摩耗性及び耐偏摩耗と優れた低発熱性とを両立させることができ、高い硬度を維持しながら耐熱老化性に優れる、重荷重車輌用のタイヤのキャップトレッド用のゴム組成物となりうることを見出し、本発明を完成させた。
【０００６】
すなわち、本願発明者らは以下の構成により上記課題が解決できることを見出した。
１．  天然ゴムを含有するジエン系ゴム１００質量部に対して、
下記式（１）で示されるイソシアヌル酸誘導体及び／又は下記式（２）で示されるカルボン酸誘導体０．１〜１０質量部と、
窒素吸着比表面積が９０〜１５０ｍ3／ｇであるカーボンブラック４０〜６０質量部とを含み、
前記天然ゴムの量が前記ジエン系ゴム１００質量部中の４０〜１００質量部である、重荷重車輌用タイヤのキャップトレッド用のゴム組成物。
【化１】
2015124241.tif 000002
［式（１）中、Ｒ1、Ｒ2、Ｒ3はそれぞれ独立に−ＣaＨ2aＯＣ（＝Ｏ）ＣbＨ2bＳＨであり、ａ、ｂはそれぞれ独立に１以上の整数であり、Ｒ1、Ｒ2、Ｒ3は同一であっても異なってもよい。］
【化２】
2015124241.tif 000003
［式（２）中、Ｒ4、Ｒ5、Ｒ6はそれぞれ独立に−ＯＣ（＝Ｏ）ＣnＨ2nＳＨであり、Ｒ7は−ＯＣ（＝Ｏ）ＣnＨ2nＳＨ、アルキル基又は水素原子であり、ｎはそれぞれ独立に２以上の整数であり、−ＯＣ（＝Ｏ）ＣnＨ2nＳＨは同一であっても異なってもよい。］
２．  前記イソシアヌル酸誘導体又は前記カルボン酸誘導体の分子量が１，０００以下である、上記１に記載のゴム組成物。
３．  前記式（２）中、ｎが２である、上記１又は２に記載のゴム組成物。
４．  前記ジエン系ゴムが、更にブタジエンゴムを含有する、上記１〜３のいずれかに記載のゴム組成物。
５．  更に、充填剤（前記カーボンブラックを除く。）を含む、上記１〜４のいずれかに記載のゴム組成物。
６．  上記１〜５のいずれかに記載のゴム組成物を用いて形成したキャップトレッドを有する、重荷重車輌用の空気入りタイヤ。
【発明の効果】
【０００７】
本発明によれば、優れた耐摩耗性及び耐偏摩耗と優れた低発熱性とを両立させることができ、高い硬度を維持しながら耐熱老化性に優れる、重荷重車輌用のタイヤのキャップトレッド用のゴム組成物、及び、これを用いる空気入りタイヤを提供することができる。
【図面の簡単な説明】
【０００８】
【図１】図１は、本発明の空気入りタイヤの実施態様の一例を表すタイヤの部分断面概略図である。
【発明を実施するための形態】
【０００９】
以下に、本発明のゴム組成物、及び、本発明の空気入りタイヤについて説明する。
【００１０】
［ゴム組成物］
本発明のゴム組成物は、天然ゴムを含有するジエン系ゴム１００質量部に対して、
上記式（１）で示されるイソシアヌル酸誘導体及び／又は上記式（２）で示されるカルボン酸誘導体０．１〜１０質量部と、
窒素吸着比表面積が９０〜１５０ｍ3／ｇであるカーボンブラック４０〜６０質量部とを含み、
前記天然ゴムの量が前記ジエン系ゴム１００質量部中の４０〜１００質量部である、
重荷重車輌用タイヤのキャップトレッド用のゴム組成物である。
【００１１】
本発明のゴム組成物は、このような構成をとるため、優れた耐摩耗性及び耐偏摩耗と優れた低発熱性とを両立させることができ、高い硬度を維持しながら耐熱老化性に優れる。
これらの特性に優れる理由は明らかではないが、およそ以下のとおり推測される。
すなわち、特定構造を有するイソシアヌル酸誘導体および／またはカルボン酸誘導体は、例えば加硫時において、ジエン系ゴムが有する不飽和結合（例えば、共役ジエン単量体に由来する、ビニレン基、ビニル基等）と相互作用又は反応することによって、網目鎖の架橋点をモノスルフィド結合で形成すると考えられる。
また、イソシアヌル酸誘導体および／またはカルボン酸誘導体による架橋は、硫黄加硫による架橋点（スルフィド結合）とは異なり、３次元的な網目構造であるのでゴムの架橋密度を高くすることができ、架橋点間の距離が長いため柔軟性を付与することができると考えられる。
このような構造が、上記特性に寄与すると考えられる。
【００１２】
ジエン系ゴムについて以下に説明する。本発明のゴム組成物に含まれるジエン系ゴムは天然ゴムを含有し、天然ゴムの量がジエン系ゴム１００質量部中の４０〜１００質量部であること以外は特に制限されない。ジエン系ゴムの全部を天然ゴムとすることができる。
【００１３】
天然ゴムは特に制限されない。例えば、従来公知のものが挙げられる。天然ゴムはそれぞれ単独でまたは２種以上を組み合わせて使用することができる。
ジエン系ゴムが天然ゴム以外のジエン系ゴム（例えば後述するブタジエンゴム）を更に含有する場合、天然ゴムの量は、ジエン系ゴム１００質量部中の４０質量部以上とすることができる。
天然ゴムの量は、ジエン系ゴム１００質量部中の６０〜１００質量部が好ましく、６２〜１００質量部がより好ましい。
【００１４】
ジエン系ゴムは、耐摩耗性及び耐偏摩耗により優れ、高い硬度を維持しながら耐熱老化性により優れるという観点から、更にブタジエンゴムを含有するのが好ましい。
ジエン系ゴムが含有することができるブタジエンゴムは特に制限されない。例えば、従来公知のものが挙げられる。
【００１５】
ブタジエンゴムの重量平均分子量は、加工性に優れるという観点から、２００，０００〜７００，０００であるのが好ましく、３００，０００〜６００，０００であるのがより好ましい。ブタジエンの重量平均分子量（Ｍｗ）は、テトラヒドロフランを溶媒とするゲルパーミエーションクロマトグラフィー（ＧＰＣ）により標準ポリスチレン換算で求めたものである（以下同様。）。
ブタジエンゴムはそれぞれ単独で又は２種以上を組み合わせて使用することができる。
【００１６】
ブタジエンゴムの量は、より優れた耐摩耗性及び耐偏摩耗とより優れた低発熱性とを両立させることができ、高い硬度を維持しながら耐熱老化性により優れるという観点から、ジエン系ゴム１００質量部中０〜６０質量部とすることができ、０〜４０質量部が好ましく、３８質量部以下であるのがより好ましい。
【００１７】
式（１）で示されるイソシアヌル酸誘導体及び式（２）で示されるカルボン酸誘導体について以下に説明する。
本発明において、式（１）で示されるイソシアヌル酸誘導体（これを単にイソシアヌル酸誘導体ということがある。）及び式（２）で示されるカルボン酸誘導体（これを単にカルボン酸誘導体ということがある。）は、ジエン系ゴムの架橋剤及び／又は連鎖移動剤、可塑剤として機能することができる。
【００１８】
本発明において使用できるイソシアヌル酸誘導体は下記式（１）で示されるイソシアヌル酸誘導体である。
【化３】
2015124241.tif 000004
［式（１）中、Ｒ1、Ｒ2、Ｒ3はそれぞれ独立に−ＣaＨ2aＯＣ（＝Ｏ）ＣbＨ2bＳＨであり、ａ、ｂはそれぞれ独立に１以上の整数であり、Ｒ1、Ｒ2、Ｒ3は同一であっても異なってもよい。］
−ＣaＨ2aＯＣ（＝Ｏ）ＣbＨ2bＳＨ中の「ＯＣ（＝Ｏ）」はエステル結合を意味する。
ａは、より優れた耐摩耗性及び耐偏摩耗とより優れた低発熱性とを両立させることができ、高い硬度を維持しながら耐熱老化性により優れ、弾性率、破断物性（例えば、破断伸び。以下同様。）に優れるという観点から、１以上の整数であるのが好ましく、１〜１８の整数であるのがより好ましく、２が更に好ましい。
ｂは、より優れた耐摩耗性及び耐偏摩耗とより優れた低発熱性とを両立させることができ、高い硬度を維持しながら耐熱老化性により優れ、弾性率、破断物性に優れるという観点から、１以上の整数であるのが好ましく、１〜１２の整数であるのがより好ましく、２が更に好ましい。
−ＣaＨ2aＯＣ（＝Ｏ）ＣbＨ2bＳＨは、より優れた耐摩耗性及び耐偏摩耗とより優れた低発熱性とを両立させることができ、高い硬度を維持しながら耐熱老化性により優れ、弾性率、破断物性に優れるという観点から、−Ｃ2Ｈ4ＯＣ（＝Ｏ）Ｃ2Ｈ4ＳＨ（ａ＝ｂ＝２）が好ましい。
【００１９】
本発明のゴム組成物に使用されるカルボン酸誘導体は、下記式（２）で示されるカルボン酸誘導体である。
【化４】
2015124241.tif 000005
［式（２）中、Ｒ4、Ｒ5、Ｒ6はそれぞれ独立に−ＯＣ（＝Ｏ）ＣnＨ2nＳＨであり、ｎはそれぞれ独立に２以上の整数であり、Ｒ7は−ＯＣ（＝Ｏ）ＣnＨ2nＳＨ、アルキル基又は水素原子であり、−ＯＣ（＝Ｏ）ＣnＨ2nＳＨは同一であっても異なってもよい。］
−ＯＣ（＝Ｏ）ＣnＨ2nＳＨ中の「ＯＣ（＝Ｏ）」はエステル結合を意味する。
ｎは、より優れた耐摩耗性及び耐偏摩耗とより優れた低発熱性とを両立させることができ、高い硬度を維持しながら耐熱老化性により優れ、弾性率、破断物性に優れるという観点から、２以上の整数であるのが好ましく、２〜１８の整数であるのがより好ましく、２であるのが更に好ましい。
アルキル基は特に制限されない。例えば、メチル基、エチル基、プロピル基、ブチル基、オクチル基が挙げられる。
−ＯＣ（＝Ｏ）ＣnＨ2nＳＨは、より優れた耐摩耗性及び耐偏摩耗とより優れた低発熱性とを両立させることができ、高い硬度を維持しながら耐熱老化性により優れ、弾性率、破断物性に優れるという観点から、−ＯＣ（＝Ｏ）Ｃ2Ｈ4ＳＨ（ｎ＝２）が好ましい。
Ｒ7は、より優れた耐摩耗性及び耐偏摩耗とより優れた低発熱性とを両立させることができ、高い硬度を維持しながら耐熱老化性により優れ、弾性率、破断物性に優れるという観点から、−ＯＣ（＝Ｏ）Ｃ2Ｈ4ＳＨ（ｎ＝２）、メチル基が好ましい。
【００２０】
イソシアヌル酸誘導体又はカルボン酸誘導体の分子量は、より優れた耐摩耗性及び耐偏摩耗とより優れた低発熱性とを両立させることができ、高い硬度を維持しながら耐熱老化性により優れ、弾性率、破断物性に優れるという観点から、１，０００以下であるのが好ましく、１５０〜１，０００であるのがより好ましい。
【００２１】
本発明において、イソシアヌル酸誘導体及び／又はカルボン酸誘導体の量（両者併用の場合はこれらの合計量。以下同様。）は、ジエン系ゴム１００質量部に対して、０．１〜１０質量部であり、より優れた耐摩耗性及び耐偏摩耗とより優れた低発熱性とを両立させることができ、高い硬度を維持しながら耐熱老化性に優れ、弾性率、破断物性に優れるという観点から、１〜８質量部であるのが好ましく、１〜６質量部であるのがより好ましい。上記のイソシアヌル酸誘導体及び／又はカルボン酸誘導体の量は本発明において硫黄を含有しない又は更に硫黄を含有する場合のイソシアヌル酸誘導体及び／又はカルボン酸誘導体の量とすることができる。
【００２２】
本発明において、一般的にジエン系ゴムに使用される硫黄の少なくとも一部をイソシアヌル酸誘導体及び／又はカルボン酸誘導体に代えることができる。この場合、剛性に優れる。
【００２３】
本発明において、ゴム組成物が更に硫黄を含む場合、硫黄は特に制限されない。例えば、従来公知のものが挙げられる。硫黄の量は、より優れた耐摩耗性及び耐偏摩耗とより優れた低発熱性とを両立させることができ、高い硬度を維持しながら耐熱老化性に優れ、弾性率、破断物性に優れるという観点から、ジエン系ゴム１００質量部に対して、０．１〜５質量部であるのが好ましく、０．１質量部以上３．５質量部未満がより好ましく、０．１〜３質量部であるのが更に好ましい。
【００２４】
本発明において、硫黄とイソシアヌル酸誘導体及び／又はカルボン酸誘導体とを併用する場合、その質量比［硫黄／（イソシアヌル酸誘導体及び／又はカルボン酸誘導体）］は、より優れた耐摩耗性及び耐偏摩耗とより優れた低発熱性とを両立させることができ、高い硬度を維持しながら耐熱老化性に優れ、弾性率、破断物性に優れるという観点から、０．１〜１００であるのが好ましく、０．１〜４０であるのがより好ましく、０．１〜２０であるのが更に好ましい。
【００２５】
カーボンブラックについて以下に説明をする。本発明のゴム組成物に含まれるカーボンブラックは９０〜１５０ｍ3／ｇの窒素吸着比表面積（Ｎ2ＳＡ）を有するカーボンブラックである。
本発明におけるカーボンブラックの窒素吸着比表面積は、ＪＩＳ  Ｋ６２１７のＡ法によって求められる値である。
【００２６】
カーボンブラックとしては、タイヤ工業において一般的に用いられる、ＳＡＦ、ＩＳＡＦが挙げられる。
カーボンブラックはそれぞれ単独でまたは２種以上を組み合わせて使用することができる。
【００２７】
本発明において、カーボンブラックの量は、ジエン系ゴム１００質量部に対して４０〜６０質量部である。カーボンブラックの量は、低発熱性、耐熱老化性により優れるという観点から、ジエン系ゴム１００質量部に対して、４５〜６０質量部であるのが好ましい。
【００２８】
本発明のゴム組成物は、更に、充填剤（上記カーボンブラックを除く。）を含むことができる。充填剤としては、例えば、シリカ、タルク、クレー、炭酸カルシウム、マイカ、水酸化アルミニウムのような白色充填剤；上記以外のカーボンブラックが挙げられる。充填剤はそれぞれ単独でまたは２種以上を組み合わせて使用することができる。なかでも、シリカが好ましい。
【００２９】
シリカについて以下に説明する。本発明のゴム組成物が更に含むことができるシリカは特に制限されない。例えば湿式法シリカ、乾式法シリカ、表面処理シリカが挙げられる。
シリカの量は、耐熱老化性により優れ、弾性率、破断物性に優れるという観点から、ジエン系ゴム１００質量部に対して、５〜９５質量部であるのが好ましく、１０〜９５質量部であるのがより好ましい。
【００３０】
本発明のゴム組成物が更にシリカを含む場合、シリカの分散性を向上させ、ジエン系ゴムに対する補強性を高くすることができるという観点から、当該ゴム組成物が更にシランカップリング剤を含むのが好ましい態様の１つとして挙げられる。
【００３１】
シランカップリング剤は特に制限されない。例えば、硫黄含有シランカップリング剤が好ましく、例えばビス−（３−トリエトキシシリルプロピル）テトラサルファイド、ビス（３−トリエトキシシリルプロピル）ジサルファイド、３−トリメトキシシリルプロピルベンゾチアゾールテトラサルファイドのようなスルフィド系シランカップリング剤；γ−メルカプトプロピルトリエトキシシランのようなメルカプト系シランカップリング剤；３−オクタノイルチオプロピルトリエトキシシランのようなチオエステル系シランカップリング剤；ポリシロキサン骨格及びメルカプト基を有するシランカップリング剤が挙げられる。なかでも、破断物性に優れるという観点から、スルフィド系シランカップリング剤が好ましい。シランカップリング剤はそれぞれ単独でまたは２種以上を組み合わせて使用することができる。
【００３２】
シランカップリング剤の量は、シリカの分散性を向上させ、ジエン系ゴムに対する補強性を高くすることができるという観点から、シリカの量の、３〜２０質量％であるのが好ましく、４〜１５質量％であるのがより好ましい。
【００３３】
〔任意成分〕
本発明のゴム組成物は、必要に応じて、その効果や目的を損なわない範囲でさらに添加剤を更に含有することができる。添加剤としては、例えば、酸化亜鉛（亜鉛華）、ステアリン酸、老化防止剤、加工助剤、オイル（例えば、アロマオイル、プロセスオイル）、テルペン樹脂、熱硬化性樹脂、加硫促進剤、式（１）で示されるイソシアヌル酸誘導体又は式（２）で示されるカルボン酸誘導体以外の架橋剤（例えば過酸化物）などのゴム組成物に一般的に使用される各種添加剤が挙げられる。添加剤の量は、ゴム組成物の用途等に応じて、その効果や目的を損なわない範囲で、例えば、従来公知と同様の量とすることができる。
【００３４】
〔ゴム組成物の製造方法〕
本発明のゴム組成物の製造方法は特に限定されず、例えば、上述した各成分を、公知の方法、装置（例えば、バンバリーミキサー、ニーダー、ロールなど）を用いて、混練する方法などが挙げられる。具体的には例えば、まず、硫黄と加硫促進剤とイソシアヌル酸誘導体及び／又はカルボン酸誘導体とを除く成分を混合してマスターバッチを製造し、得られたマスターバッチに硫黄と加硫促進剤とイソシアヌル酸誘導体及び／又はカルボン酸誘導体とを混合し、ゴム組成物を製造する方法が挙げられる。
また、本発明のゴム組成物は、従来公知の加硫または架橋条件で加硫または架橋することができる。
本発明において、ジエン系ゴムが有する不飽和結合と、イソシアヌル酸誘導体及び／又はカルボン酸誘導体が有する３個以上のメルカプト基との相互作用及び／又は反応によって、網目鎖の架橋が形成される。このような架橋構造は耐老化特性に有利な働きをすると考えられる。当該網目構造の架橋は、硫黄加硫と同時にゴムに形成させることができる。
【００３５】
本発明のゴム組成物の用途は重荷重車輌用のタイヤ（例えば空気入りタイヤ）のキャップトレッド用のゴム組成物である。このほか例えば、防振ゴム、免震ゴム用のゴム組成物；パッキン等の自動車用部品用のゴム組成物などが挙げられる。
【００３６】
［空気入りタイヤ］
本発明の空気入りタイヤは、本発明のゴム組成物を用いて形成した、キャップトレッドを有する、重荷重車輌用の空気入りタイヤである。
本発明の空気入りタイヤのキャップトレッドに使用されるゴム組成物は本発明のゴム組成物であれば特に制限されない。
図１に、本発明の空気入りタイヤの実施態様の一例を表すタイヤの部分断面概略図を示すが、本発明の空気入りタイヤは添付の図面に限定されない。
【００３７】
図１において、空気入りタイヤは左右一対のビード部１およびサイドトレッド（サイドウォール部）２と、両サイドトレッド２に連なるキャップトレッド３からなり、ビード部１、１間にスチールコードが埋設されたカーカス層４が装架され、カーカス層４の端部がビードコア５およびビードフィラー６の廻りにタイヤ内側から外側に折り返されて巻き上げられている。トレッド部３においては、カーカス層４の外側に、ベルト層７がタイヤ１周に亘って配置されている。ベルト層７の両端部には、ベルトクッション８が配置されている。空気入りタイヤの内面には、タイヤ内部に充填された空気がタイヤ外部に漏れるのを防止するために、インナーライナー９が設けられ、インナーライナー９を接着するためのタイゴム１０が、カーカス層４とインナーライナー９との間に積層されている。図１に示す空気入りタイヤは重荷重車輌用タイヤである。
本発明において、キャップトレッドが本発明のゴム組成物を用いて形成される。
【００３８】
本発明の空気入りタイヤは、例えば従来公知の方法に従って製造することができる。また、タイヤに充填する気体としては、通常のまたは酸素分圧を調整した空気の他、窒素、アルゴン、ヘリウムなどの不活性ガスを用いることができる。
【００３９】
本発明の空気入りタイヤは、重荷重車輌のタイヤ（重荷重タイヤ）として使用することができる。重荷重車輌としては、例えば、トラック、バス、トラクターが挙げられる。
【実施例】
【００４０】
以下、実施例により、本発明についてさらに詳細に説明するが、本発明はこれらに限定されるものではない。
【００４１】
＜ゴム組成物の製造＞
下記表に示す成分を同表に示す割合（単位：質量部）で配合した。
具体的には、まず、下記表に示す成分のうち硫黄と加硫促進剤とイソシアヌル酸誘導体及び／又はカルボン酸誘導体を除く成分を、１．７リットルの密閉式バンバリーミキサーを用いて５分間混合し、１５０±５℃に達したときに放出し、室温まで冷却してマスターバッチを得た。さらに、上記バンバリーミキサーを用いて、得られたマスターバッチに硫黄と加硫促進剤とイソシアヌル酸誘導体及び／又はカルボン酸誘導体とを混合し、ゴム組成物を製造した。
【００４２】
＜加硫ゴムシートの製造＞
上記のとおり製造したゴム組成物を縦１５ｃｍ×横１５ｃｍ×厚さ０．２ｃｍの金型中で１４８℃で３０分間プレス加硫して加硫ゴムシートを製造した。
【００４３】
＜重荷重車輌用空気入りタイヤの製造＞
上記のとおり製造したゴム組成物をキャップトレッドに使用し、その他のタイヤの部位については公知の材料および条件を採用し、重荷重車輌用空気入りタイヤ（２９５／８０Ｒ２２．５）を製造した。
【００４４】
＜評価＞
上記のとおりにして製造された、加硫ゴムシート又はゴム組成物を用いて以下の評価を行った。結果を下記表に示す。同表において硬度以外の評価結果を標準例１の結果を１００とする指数で表示する。
・硬度：ＪＩＳ  Ｋ  ６２５３に準拠して２０℃の条件下で測定した。
・耐摩耗性：上述のとおり製造した重荷重車輌用空気入りタイヤをサイズ２２．５×８．２５のリムに組付け、トラクターヘッドのフロント軸に装着し、空気圧９００ｋＰａの条件でタイヤ１本当たり３６５０ｋｇの負荷荷重をかけた状態で、５万ｋｍ走行させた。その時の残溝を測定し「新品時溝深さ−走行後残溝」の値を得た。指数が大きいほど、耐摩耗性に優れることを意味する。
・耐偏摩耗性：上述のとおり製造した重荷重車輌用空気入りタイヤをサイズ２２．５×８．２５のリムに組付け、トラクターヘッドのフロント軸に装着し、空気圧９００ｋＰａの条件でタイヤ１本当たり３６５０ｋｇの負荷荷重をかけた状態で、５万ｋｍ走行させた。走行後のインフレートプロファイルを新品時のインフレートプロファイルと比較し、偏摩耗量として「ショルダー部のタイヤ幅方向端部の摩耗量−ショルダー部の主溝隣接部位の摩耗量」の値から求められるショルダー部の肩落ち摩耗量を測定した。指数が大きいほど、耐偏摩耗性に優れることを意味する。
・発熱性：各ゴム組成物をキャップトレッドに使用した１１Ｒ２２．５サイズのタイヤを作成した。ドラム径１７０７ｍｍのドラム試験機を用い、２２．５Ｘ７．５のリムに装着し、空気圧９００ｋＰａ、荷重３３．８ｋＮ、速度８０ｋｍ／ｈの条件でこの空気入りタイヤの抵抗力を測定し、これを転がり抵抗とした。指数が小さいほど低転がり抵抗性である（発熱性が低い。）ことを示す。
・耐熱老化性（熱老化後の破断伸び減少量指数）：上記のとおり製造したゴム組成物を１６０℃で６０分間、加圧加硫した厚さ２ｍｍのシートをＪＩＳ  Ｋ６２５１に準拠して、このシートからダンベル状３号形試験片を打ち抜き、さらに８０℃、１６８時間の条件で空気加熱老化処理を行い、該処理前後における破断伸びを測定し、得られた値を下記式に当てはめて耐熱老化後の破断伸び減少量を求めた。
熱老化後の破断伸び減少量（％）＝［（処理前の破断伸び−処理後の破断伸び）／（処理前の破断伸び）］×１００
標準例１を基準（１００）とした指数で示し、この指数が小さいほど耐熱老化性（熱老化後の破断伸びの維持）に優れることを示す。
【００４５】
【表１】
2015124241.tif 000006
【００４６】
上記表に示される各成分の詳細は以下のとおりである。
・ＮＲ：天然ゴム、ＲＳＳ＃１
・ＢＲ：日本合成ゴム社製、ＢＲ０１、シス１，４構造９７％、重量平均分子量５００，０００
・ＣＢ（ＩＳＡＦ）：カーボンブラック、グレードＩＳＡＦ、キャボットジャパン社製シヨウブラックＮ２３４、窒素吸着比表面積１２３ｍ2／ｇ
・ＣＢ（ＦＥＦ）：カーボンブラック、グレードＦＥＦ、新日化カーボン社製、商品名Ｎ５５０、窒素吸着比表面積３８ｍ2／ｇ
・ステアリン酸：ＮＯＦコーポレーション社製、「ステアリン酸ＹＲ」
・硫黄：軽井沢精錬所製、「油処理イオウ」
・加硫促進剤：大内新興化学工業製、「ノクセラーＮＳ」
【００４７】
・イソシアヌル化合物１（アリル基）：下記式で表されるトリアリルイソシアヌレート、日本化成社製ＴＡＩＣ(アリル基)
【化５】
2015124241.tif 000007
・イソシアヌル化合物２：下記式で表されるトリス−［（３−メルカプトプロピオニルオキシ）−エチル］−イソシアヌレート、ＳＣ有機化学社製ＴＥＭＰＩＣ（ＳＨ＝３）、ＭＷ５２５．６２
【化６】
2015124241.tif 000008
・プロピオネート１：下記式で表されるトリメチロールプロパントリス（３−メルカプトプロピオネート）、ＳＣ有機化学社製ＴＭＭＰ（ＳＨ＝３）、ＭＷ３９８．５０
【化７】
2015124241.tif 000009
【００４８】
上記表において、標準例１は硫黄を含むので、ゴムの架橋はポリスルフィド結合を含むスルフィド結合によるものである。
同表に示す結果から明らかなように、カーボンブラックの量がジエン系ゴム１００質量部に対して６０質量部を超える比較例１は、標準例１より低発熱性、耐熱老化性が低かった。カーボンブラックの窒素吸着比表面積が９０ｍ3／ｇ未満である比較例２は、標準例１より耐摩耗性、耐偏摩耗性、耐熱老化性が低かった。特定のイソシアヌル酸誘導体又はカルボン酸誘導体を使用せず、単に硫黄の量を増やした比較例３は標準例１より耐熱老化性が劣った。特定のイソシアヌル酸誘導体又はカルボン酸誘導体を使用せず代わりに、アリル基を有するイソシアヌル化合物１を使用する比較例４は、標準例１より硬度、耐摩耗性、耐偏摩耗性が劣った。
これに対して、実施例１〜３は標準例１と比較して、優れた耐摩耗性及び耐偏摩耗と優れた低発熱性とを両立させることができ、高い硬度を維持しながら耐熱老化性に優れる。
【符号の説明】
【００４９】
１  ビード部
２  サイドトレッド（サイドウォール部）
３  キャップトレッド
４  カーカス層
５  ビードコア
６  ビードフィラー
７  ベルト層
８  ベルトクッション
９  インナーライナー
１０  タイゴム
【図１】
2015124241.tif 000012